일본 공개 특허 공보 제 2001 - 115210 호 는 저탄소강 에 다량 의 Ti 및 Nb 를 첨가 하 여 Ar 3 변태점 이상 의 온도 에서 열간 압연 후 10 ℃/ sec 이상 의 냉각 속도 로 냉각 하 고 다시 400 ~ 700 ℃ 부근 으로 재 가열 함 으로써 인 장강 도 590 MPa 이상 의 고강 도 강판 을 제조 하 는 기술 을 제시 하 고 있 다 . 그러나 , 상기 일본 공개 특허 공보 2001 - 115210 호 에서 와 같이 다량 의 Ti 및 Nb 를 첨가 하 는 경우 에 는 재결정 온도 가 상승 하 므로 , 소둔 후 코일 의 길 이 별 재질 편차 가 발생 할 가능 성 이 높 아 지 며 , 나아가 도금 강판 의 제 조시 합금화 불량 발생 가능 성 역시 매우 높 아 진다는 문제점 이 있 다 .